(57)【要約】【課題】不純物の濃度が低減した化合物を提供する。【解決手段】層状ケイ酸塩鉱物、活性炭、および多孔質構造を有する無機酸化物からなる群より選択された少なくともいずれか１種以上の処理剤を用いて、複数回、化合物を精製処理する、化合物の精製方法。【選択図】なし【特許請求の範囲】
【請求項１】
層状ケイ酸塩鉱物、活性炭、および多孔質構造を有する無機酸化物からなる群より選択された少なくともいずれか１種以上の処理剤を用いて、複数回、化合物を精製処理する、化合物の精製方法。
【請求項２】
異なる２種以上の前記処理剤を用いて、複数回、前記化合物を精製処理する、請求項１に記載の化合物の精製方法。
【請求項３】
層状ケイ酸塩鉱物、または活性炭のいずれかから選択される第１の処理剤と、
多孔質構造を有する無機酸化物から選択される第２の処理剤と、
をそれぞれ用いて、複数回、前記化合物を精製処理する、請求項２に記載の化合物の精製方法。
【請求項４】
前記第１の処理剤を用いて、前記化合物を精製処理した後、
前記第２の処理剤を用いて、前記化合物を精製処理することを含む、請求項３に記載の化合物の精製方法。
【請求項５】
前記層状ケイ酸塩鉱物は、活性白土、酸性白土、ベントナイト、またはカオリナイトのいずれかである、請求項１〜４のいずれか一項に記載の化合物の精製方法。
【請求項６】
前記多孔質構造を有する無機酸化物は、ケイ酸マグネシウム、シリカゲル、または活性アルミナのいずれかである、請求項１〜５のいずれか一項に記載の化合物の精製方法。
【請求項７】
前記化合物の分子量は、９００以上である、請求項１〜６のいずれか一項に記載の化合物の精製方法。
【請求項８】
前記化合物は、芳香族化合物である、請求項１〜７のいずれか一項に記載の化合物の精製方法。
【請求項９】
化合物を提供するステップと、
請求項１〜８のいずれか一項に記載の精製方法にて前記化合物を精製処理するステップと、
を含む、化合物の製造方法。
【請求項１０】
請求項９に記載の製造方法にて製造された化合物を用いた、有機エレクトロルミネッセンス素子用材料の製造方法。
【請求項１１】
前記化合物を溶媒に溶解するステップをさらに含む、請求項１０に記載の有機エレクトロルミネッセンス素子用材料の製造方法。
【請求項１２】
請求項１０または１１に記載の製造方法にて製造された有機エレクトロルミネッセンス素子用材料を用いた、有機エレクトロルミネッセンス素子の製造方法。
【発明の詳細な説明】
【技術分野】
【０００１】
本発明は、化合物の精製方法、化合物の製造方法、有機エレクトロルミネッセンス素子用材料の製造方法、および有機エレクトロルミネッセンス素子の製造方法に関する。
【背景技術】
【０００２】
近年、有機エレクトロルミネッセンス素子（Ｏｒｇａｎｉｃ  ＥｌｅｃｔｒｏＬｕｍｉｎｅｓｓｅｎｎｃｅ  Ｄｉｏｄｅ：有機ＥＬ素子）などに代表される有機電子デバイスの開発が盛んに進められている。また、有機電子デバイスに用いられる機能性有機材料の開発も進められている。
【０００３】
このような機能性有機材料では、含有される微量の不純物が有機電子デバイス（ｏｒｇａｎｉｃ  ｅｌｅｃｔｒｉｃ  ｄｅｖｉｃｅ）の特性低下、または動作不良などの原因となる場合がある。そのため、機能性有機材料には、非常に高い純度が求められる。
【０００４】
例えば、下記の特許文献１には、目的化合物に含有されるハロゲン（ｈａｌｇｅｎ）の濃度を低減させるために、後処理工程にてハロゲンを低分子誘導体に変換した後、洗浄または再沈殿によって目的化合物から除去することが開示されている。また、下記の特許文献２には、目的化合物の純度を向上させるために、不純物を昇華させて目的化合物中から除去することが開示されている。
【先行技術文献】
【特許文献】
【０００５】
【特許文献１】特表２００８−５１６４２１号公報
【特許文献２】特開２０１１−１１１５６８号公報
【発明の概要】
【発明が解決しようとする課題】
【０００６】
しかし、特許文献１および２に開示された技術は、合成時に用いられる触媒等に含まれる金属を除去することは困難であり、目的化合物に含有される不純物を十分に低減することができないという問題点があった。
【０００７】
そこで、本発明は、上記問題に鑑みてなされたものであり、本発明の目的とするところは、化合物中の不純物の濃度をさらに低減することが可能な、新規かつ改良された化合物の精製方法、化合物の製造方法、該化合物を含む有機エレクトロルミネッセンス素子用材料の製造方法、および該材料を用いた有機エレクトロルミネッセンス素子の製造方法を提供することにある。
【課題を解決するための手段】
【０００８】
上記課題を解決するために、本発明のある観点によれば、層状ケイ酸塩鉱物、活性炭、および多孔質構造を有する無機酸化物からなる群より選択された少なくともいずれか１種以上の処理剤を用いて、複数回、化合物を精製処理する、化合物の精製方法が提供される。
【０００９】
この観点によれば、化合物中の不純物の濃度をさらに低減することができる。
【００１０】
前記化合物の精製方法は、異なる２種以上の前記処理剤を用いて、複数回、前記化合物を精製処理してもよい。
【００１１】
この観点によれば、化合物中の不純物の濃度をより効率的に低減することができる。
【００１２】
前記化合物の精製方法は、層状ケイ酸塩鉱物、または活性炭のいずれかから選択される第１の処理剤と、多孔質構造を有する無機酸化物から選択される第２の処理剤と、をそれぞれ用いて、複数回、前記化合物を精製処理してもよい。
【００１３】
この観点によれば、化合物中の不純物の濃度をより効率的に低減することができる。
【００１４】
前記化合物の精製方法は、前記第１の処理剤を用いて、前記化合物を精製処理した後、前記第２の処理剤を用いて、前記化合物を精製処理することを含んでもよい。
【００１５】
この観点によれば、化合物中の不純物の濃度をより効率的に低減することができる。
【００１６】
前記層状ケイ酸塩鉱物は、活性白土、酸性白土、ベントナイト、またはカオリナイトのいずれかであってもよい。
【００１７】
この観点によれば、化合物中の不純物の濃度をより低減することができる。
【００１８】
前記多孔質構造を有する無機酸化物は、ケイ酸マグネシウム、シリカゲル、または活性アルミナのいずれかであってもよい。
【００１９】
この観点によれば、化合物中の不純物の濃度をより低減することができる。
【００２０】
前記化合物の分子量は、９００以上であってもよい。
【００２１】
このような化合物は、本発明の一実施形態に係る化合物の精製方法によって好適に不純物の濃度を低減することができる。
【００２２】
前記化合物は、芳香族化合物であってもよい。
【００２３】
このような化合物は、本発明の一実施形態に係る化合物の精製方法によって好適に不純物の濃度を低減することができる。
【００２４】
また、上記課題を解決するために、本発明の別の観点によれば、化合物を提供するステップと、上記の精製方法にて前記化合物を精製処理するステップと、を含む、化合物の製造方法が提供される。
【００２５】
この観点によれば、より純度が高く、不純物の濃度が低減した化合物を提供することができる。
【００２６】
また、上記課題を解決するために、本発明の別の観点によれば、上記の製造方法にて製造された化合物を用いた、有機エレクトロルミネッセンス素子用材料の製造方法が提供される。
【００２７】
この観点によれば、不純物の濃度が低減したため、有機エレクトロルミネッセンス素子の発光特性を向上させることが可能な有機エレクトロルミネッセンス素子用材料を提供することができる。
【００２８】
前記有機エレクトロルミネッセンス素子用材料の製造方法は、前記化合物を溶媒に溶解するステップをさらに含んでもよい。
【００２９】
この観点によれば、溶液塗布法による成膜に好適であり、有機エレクトロルミネッセンス素子の発光特性を向上することが可能な有機エレクトロルミネッセンス素子用材料を提供することができる。
【００３０】
また、上記課題を解決するために、本発明の別の観点によれば、上記の製造方法にて製造された有機エレクトロルミネッセンス素子用材料を用いた、有機エレクトロルミネッセンス素子の製造方法が提供される。
【００３１】
この観点によれば、発光特性が向上した有機エレクトロルミネッセンス素子を提供することができる。
【発明の効果】
【００３２】
以上説明したように本発明によれば、化合物中の不純物の濃度をさらに低減することが可能である。
【発明を実施するための形態】
【００３３】
以下にて、本発明の好適な実施の形態について詳細に説明する。
【００３４】
本発明の一実施形態に係る化合物の精製方法は、具体的には、有機化合物の精製方法であり、より具体的には、有機ＥＬ素子に用いられる有機化合物の精製方法である。
【００３５】
有機ＥＬ素子は、発光層等が有機化合物で形成される発光素子である。このような有機ＥＬ素子では、発光層等に用いられる有機化合物の純度が低い場合、発光層等の内部で発光を伴わない電流が発生してしまうことがある。このような電流は、抵抗熱を発生させ、有機ＥＬ素子の劣化を早めてしまう。そのため、有機ＥＬ素子に用いられる有機化合物には、高い純度が求められる。
【００３６】
ここで、有機ＥＬ素子に用いられる有機化合物の精製方法の一例として、昇華精製法を例示することができる。昇華精製法は、目的物となる有機化合物を昇華させた後、再結晶させることで有機化合物を精製する方法である。
【００３７】
有機ＥＬ素子に用いられる有機化合物は、蒸着法によって成膜するために、昇華しやすい物質であることが多い。そのため、有機ＥＬ素子に用いられる有機化合物は、昇華精製法によって精製することが一般的であった。
【００３８】
また、有機ＥＬ素子に用いられる有機化合物は、合成において金属錯体が触媒として用いられることが多い。そのため、粗生成物には、有機ＥＬ素子の動作および特性に影響の大きい金属原子が不純物として多く含まれてしまう。昇華精製法によれば、目的物である有機化合物から、昇華しない金属を容易に除去することが可能であるため、有機ＥＬ素子に用いられる有機化合物では、昇華精製法によって精製することが一般的であった。
【００３９】
しかしながら、昇華精製法は、分子量が大きい有機化合物に対して適用することは困難である。具体的には、分子量が大きい有機化合物は、熱分解温度が昇華温度よりも低くなるため、昇華よりも先に熱分解を起こしてしまう。このような化合物を昇華精製法にて精製することは、現実的ではなかった。したがって、有機ＥＬ素子に用いられる有機化合物において、分子量が大きい有機化合物の純度を向上させることは、困難であった。
【００４０】
このような昇華精製が困難な化合物とは、例えば、有機ＥＬ素子に用いられる有機化合物のうち、溶液塗布法によって成膜することを目的とした高分子量の芳香族化合物、または芳香族化合物ポリマー（ｐｏｌｙｍｅｒ）である。
【００４１】
より具体的には、昇華精製法によって精製可能な化合物の分子量の上限値は、おおよそ９００である。すなわち、分子量が９００以上の化合物を昇華精製法によって精製することは、困難であった。
【００４２】
本発明の発明者らは、昇華精製が困難な化合物に含まれる不純物の濃度を低減するために、上記事情等を考慮して鋭意検討を行うことにより、本発明を想到するに至った。本発明は、層状ケイ酸塩鉱物、活性炭、および多孔質構造を有する無機酸化物からなる群より選択された少なくともいずれか１種以上の処理剤を用いて、複数回、化合物を精製処理することにより、昇華精製が困難な化合物を不純物の濃度を低減させる精製方法である。
【００４３】
本発明によれば、精製された化合物中に含まれる不純物の濃度を低減することが可能である。具体的には、本発明によれば、化合物中のＰｄなどの不純物の濃度を０．０１ｐｐｍ以下に低減することが可能である。
【００４４】
以下、本発明の一実施形態に係る化合物の精製方法についてより具体的に説明する。
【００４５】
本発明の一実施形態に係る化合物の精製方法では、層状ケイ酸塩鉱物、活性炭、および多孔質構造を有する無機酸化物からなる群より選択された少なくともいずれか１種以上の処理剤を用いて、複数回、化合物の精製処理が行われる。
【００４６】
層状ケイ酸塩鉱物は、例えば、粘土を構成する鉱物である。具体的には、層状ケイ酸塩鉱物は、アルミニウム（Ａｌ）、ナトリウム（Ｎａ）、またはカルシウム（Ｃａ）などの金属イオン（ｉｏｎ）と、ケイ酸（ｓｉｌｉｃｉｃ  ａｃｉｄ）とが連結したシート（ｓｅａｔ）構造が層状に積層された鉱物である。層状ケイ酸塩鉱物は、積層されたシート構造同士の間隙に、水、金属イオン、または有機物等を容易に取り込むことができるため、化合物に含有される金属等の不純物を効率的に取り除くことができる。
【００４７】
本実施形態に係る化合物の精製方法にて用いられる層状ケイ酸塩鉱物としては、例えば、活性白土、酸性白土、ベントナイト（ｂｅｎｔｏｎｉｔｅ）、およびカオリナイト（ｋａｏｌｉｎｉｔｅ）などを例示することができる。また、層状ケイ酸塩鉱物の形状については、特に限定されないが、化合物に含有される不純物を効率的に取り除くためには、化合物との接触面積が大きくなる粉末形状、または粒形状であってもよい。
【００４８】
活性炭は、化学的または物理的な処理（活性化、または賦活ともいう）を施すことで多孔質化した炭素材である。活性炭の活性化の方法としては、水蒸気、二酸化炭素または空気などのガス（ｇａｓ）を用いて炭素源を高温（例えば、８００℃〜９５０℃）で炭化する物理的方法を用いてもよく、塩化亜鉛などを用いて化学的に多孔質化する化学的方法を用いてもよい。活性炭は、表面に多数の細孔が形成されており、該細孔に細孔よりも径が小さい不純物を吸着することができる。そのため、活性炭は、化合物に含有される不純物を効率的に取り除くことができる。本実施形態にて用いられる活性炭が有する細孔の大きさは、ガス吸着法による測定によれば、例えば、１ｎｍ〜５０ｎｍであってもよい。
【００４９】
本実施形態に係る化合物の精製方法にて用いられる活性炭としては、例えば、ヤシ（ｐａｌｍ）殻等の植物、石炭、または石油などを原料とするガス賦活炭または塩化亜鉛賦活炭などを例示することができる。また、活性炭の形状は、特に限定されないが、化合物に含有される不純物を効率的に取り除くためには、化合物との接触面積が大きくなる粉末形状、または粒形状であってもよい。
【００５０】
多孔質構造を有する無機酸化物は、例えば、ケイ酸マグネシウム（ＭｇＳｉＯ３）、シリカゲル（ＳｉＯ２）、または活性アルミナ（ＡｌＯ３）などである。これらの無機酸化物は、多孔質構造を有するため、表面に形成された多数の細孔に、該細孔よりも径が小さい不純物を吸着することができる。そのため、多孔質構造を有する無機酸化物は、化合物に含有される不純物を効率的に取り除くことができる。本実施形態にて用いられる多孔質構造を有する無機酸化物が有する細孔の大きさは、ガス吸着法による測定によれば、例えば、３ｎｍ〜１５ｎｍであってもよい。
【００５１】
また、ケイ酸マグネシウム（ＭｇＳｉＯ３）、シリカゲル（ＳｉＯ２）、および活性アルミナ（ＡｌＯ３）は、極性が高い無機酸化物である。一方、有機ＥＬ素子に用いられる化合物は、芳香環を多数有する芳香族化合物または芳香族ポリマーであり、低極性または無極性である。極性が高い無機酸化物は、極性が高い物質の方が吸着しやすいため、上述した無機化合物は、目的化合物を吸着しにくく、目的化合物の収量を低下させることなく、より効率的に不純物を除去することが可能である。
【００５２】
本実施形態に係る化合物の精製方法では、上述した処理剤から少なくともいずれか１種以上を用いて、複数回、化合物の精製処理が行われる。
【００５３】
精製処理の具体的な方法としては、例えば、目的化合物を含む溶液と、上記処理剤とを混合し、所定時間接触させた後、処理剤をろ過または遠心分離等の手段によって分離する方法、または上記処理剤を充填したカラム内に目的化合物を含む溶液を通液する方法等を挙げることができる。なお、処理剤をろ過によって分離する場合、例えば、セライト（ｃｅｌｉｔｅ、登録商標）などの珪藻土などをろ過助剤として用いてもよい。
【００５４】
精製処理の回数は、複数回であればよく、特に上限は限定されない。ただし、精製処理の回数を増加させるほど不純物の濃度は低下するが、同時に目的化合物の収量も低下する。例えば、目的化合物中の不純物の濃度を０．０１ｐｐｍ以下にする場合、必要な精製処理の回数は、２回以上である。
【００５５】
精製処理の際に、目的化合物を溶解させる溶媒としては、目的化合物が溶解すれば、いかなる有機溶媒も使用可能であるが、例えば、ペンタン（ｐｅｎｔａｎｅ）、ヘキサン（ｈｅｘａｎｅ）、ヘプタン（ｈｅｐｔａｎｅ）、オクタン（ｏｃｔａｎｅ）、デカン（ｄｅｃａｎｅ）およびシクロヘキサン（ｃｙｃｌｏｈｅｘａｎｅ）等の脂肪族炭化水素系溶媒、トルエン（ｔｏｌｕｅｎｅ）およびキシレン（ｘｙｌｅｎｅ）等の芳香族炭化水素系溶媒、ジエチルエーテル（ｄｉｅｔｈｙｌ  ｅｔｈｅｒ）、ジイソプロピルエーテル（ｄｉｉｓｏｐｒｏｐｙｌ  ｅｔｈｅｒ）、テトラヒドロフラン（ｔｅｔｒａｈｙｄｒｏｆｕｒａｎ）およびジオキサン（ｄｉｏｘａｎｅ）等のエーテル（ｅｔｈｅｒ）系溶媒、酢酸エチル（ｅｔｈｙｌ  ａｃｅｔａｔｅ）等のエステル（ｅｓｔｅｒ）系溶媒、アセトン（ａｃｅｔｏｎｅ）およびメチルエチルケトン（ｍｅｔｈｙｌ  ｅｔｈｙｌ  ｋｅｔｏｎｅ）等のケトン（ｋｅｔｏｎｅ）系溶媒、またはジクロロメタン（ｄｉｃｈｌｏｒｏｍｅｔｈａｎｅ）およびクロロベンゼン（ｃｈｌｏｒｏｂｅｎｚｅｎｅ）等のハロゲン化炭化水素系溶媒などを１種または２種以上混合して用いることができる。
【００５６】
また、精製処理の処理温度は、特に限定されないが、例えば、０℃〜２００℃であり、好ましくは、４０℃〜１００℃である。また、精製処理の処理時間は、特に限定されないが、例えば、０．１時間〜４８時間であり、好ましくは、０．３時間〜１０時間である。
【００５７】
また、本実施形態に係る化合物の精製方法では、上述した処理剤のうちから異なる２種以上の処理剤を選択して、複数回、化合物を精製処理することが好ましい。すなわち、異なる吸着特性を有する処理剤を組み合わせて、複数回、化合物を精製処理することにより、目的化合物からより効率的に様々な種類の不純物を除去することが可能である。
【００５８】
具体的には、本実施形態に係る化合物の精製方法では、層状ケイ酸塩鉱物、または活性炭のいずれかから選択される第１の処理剤と、多孔質構造を有する無機酸化物からから選択される第２の処理剤とをそれぞれ用いて、複数回、化合物を精製処理することが好ましい。
【００５９】
第１の処理剤は、不純物の極性等に依らずに不純物を除去可能な処理剤であり、第２の処理剤は、極性が高い不純物ほど除去効率が高い処理剤である。したがって、このような不純物の除去特性が異なる複数の処理剤を組み合わせて、化合物を精製処理することにより、目的化合物からより効率的に様々な種類の不純物を除去することが可能である。
【００６０】
また、上記の第１の処理剤、および第２の処理剤の処理の順序は、特に限定されないが、第１の処理剤を用いて化合物を精製処理した後、第２の処理剤を用いてさらに化合物を精製処理することが好ましい。
【００６１】
これは、不純物の特性に依らずに不純物を除去可能な第１の処理剤にて化合物を精製処理した後に、特定の不純物ほど除去効率が高い第２の処理剤にて化合物を精製処理したほうが、第２の処理剤による不純物除去の効率を高めることができるためである。一方、第２の処理剤にて化合物を精製処理した後、第１の処理剤にて化合物を精製処理した場合、第２の処理剤による精製処理の際に、目的化合物中に第２の処理剤による除去効率が低い不純物も多く含まれることになる。このような場合、第２の処理剤による不純物除去の効率を低くなってしまうため、好ましくない。
【００６２】
以上にて説明した本実施形態に係る精製方法によって精製された化合物は、含有される不純物の濃度を０．０１ｐｐｍ以下に低下させることができる。具体的には、本実施形態に係る精製方法によって精製された化合物は、化合物の合成の際に用いた金属触媒等に含有される金属（例えば、Ｐｄなど）の濃度を０．０１ｐｐｍ以下に低下させることができる。
【００６３】
本実施形態に係る精製方法に好適な化合物としては、昇華精製法による精製が困難な分子量が９００以上の芳香族化合物、および芳香族ポリマーを例示することができる。
【００６４】
例えば、分子量が９００以上の芳香族化合物としては、置換基を含めてベンゼン（ｂｅｎｚｅｎｅ）環を１０以上有するアリールアミン（ａｒｙｌａｍｉｎｅ）系化合物、フルオレン（ｆｌｕｏｒｅｎｅ）系化合物、カルバゾール（ｃａｒｂａｚｏｌｅ）系化合物、ジベンゾフラン（ｄｉｂｅｎｚｏｆｕｒａｎ）系化合物、ジベンゾチオフェン（ｄｉｂｅｎｚｏｔｈｉｏｐｈｅｎｅ）系化合物、フルオランテン（ｆｌｕｏｒａｎｔｈｅｎｅ）系化合物、ピリジン（ｐｙｒｉｄｉｎｅ）系化合物、ピリミジン（ｐｙｒｉｍｉｄｉｎｅ）系化合物、ピラジン（ｐｙｒａｚｉｎｅ）系化合物、ピリダジン（ｐｙｒｉｄａｚｉｎｅ）系化合物、トリアジン（ｔｒｉａｚｉｎｅ）系化合物、キノリン（ｑｉｎｏｌｉｎｅ）系化合物、キナゾリン（ｑｉｎａｚｏｌｉｎｅ）系化合物およびフェナントレン（ｐｈｅｎａｎｔｈｒｅｎｅ）系化合物などを挙げることができる。
【００６５】
例えば、芳香族ポリマーとしては、ポリアリールアミン（ｐｏｌｙａｒｙｌａｍｉｎｅ）系化合物、ポリ−ｐ−アリーレンビニレン（ｐｏｌｙ−ｐ−ａｒｙｌｖｉｎｙｌｅｎｅ）系化合物、ポリフルオレン（ｐｏｌｙｆｌｕｏｒｅｎｅ）系化合物、ポリ−スピロ−ビフルオレン（ｐｏｌｙ−ｓｐｉｒｏ−ｂｉｆｌｕｏｒｅｎｅ）系化合物、ポリ−ｐ−フェニレン（ｐｏｌｙ−ｐ−ｐｈｅｎｙｌｅｎｅ）系化合物、ポリ−ｐ−ビフェニレン（ｐｏｌｙ−ｐ−ｂｉｐｈｅｎｙｌｅｎｅ）系化合物、ポリジヒドロフェナントレン（ｐｏｌｙｄｉｈｙｄｒｏｐｈｅｎａｎｔｈｒｅｎｅ）系化合物、ポリ−インデノフルオレン（ｐｏｌｙｉｎｄｅｎｏｆｌｕｏｒｅｎｅ）系化合物、ポリチオフェン（ｐｏｌｙｔｈｉｏｐｈｅｎｅ）系化合物、ポリピリジン（ｐｏｌｙｐｙｒｉｄｉｎｅ）系化合物、ポリピロール（ｐｏｌｙｐｙｒｒｏｌｅ）系化合物、およびポリフェナントレン（ｐｏｌｙｐｈｅｎａｎｔｈｒｅｎｅ）系化合物などを挙げることができる。
【００６６】
本実施形態に係る精製方法にて精製された化合物は、不純物濃度が極めて低いため、有機ＥＬ素子用材料として好適に用いることができる。また、本実施形態に係る精製方法にて精製された化合物を溶媒等に溶解させることによって、インクジェット（ｉｎｋ  ｊｅｔ）印刷法およびスピンコート（ｓｐｉｎ  ｃｏａｔ）法等の溶液塗布法によって有機ＥＬ素子の有機層を成膜するための組成液を作製することも可能である。具体的には、本実施形態に係る精製方法にて精製された化合物を溶媒（トルエンなど）に溶解することで、インクジェット印刷法等に用いるインク組成液、またはスピンコート法に用いるコーティング組成液を作製することも可能である。
【００６７】
本実施形態に係る化合物の精製方法によれば、不純物の濃度を低減した化合物が提供される。また、本実施形態に係る化合物の精製方法によって精製された化合物を用いることにより、発光特性が向上した有機ＥＬ素子を作製することも可能である。
【実施例】
【００６８】
以下では、実施例および比較例を参照しながら、本実施形態に係る化合物の精製方法について具体的に説明する。なお、以下に示す実施例は、あくまでも一例であって、本実施形態に係る化合物の精製方法が下記の例に限定されるものではない。
【００６９】
＜有機化合物の精製＞
（実施例１）
Ｐｄ錯体を触媒とする公知の合成反応によって、以下で構造式を示す分子量が１０１７．２９である化合物１を合成し、再結晶することで、未精製の化合物１を得た。すなわち、未精製の化合物１は、合成反応の際に使用した触媒に含まれるＰｄが不純物として含まれている。
【００７０】
【化１】
2017109956.tif 000002
【００７１】
まず、２．０ｇの未精製の化合物１をトルエン１０ｍｌに溶解し、さらに活性白土（和光純薬工業製）１．０ｇを加え、窒素雰囲気下で、１時間加熱撹拌した。加熱後の溶液は、セライト（登録商標）でろ過し、トルエン２００ｍｌで洗浄した後、エバポレーター（ｅｖａｐｏｒａｔｏｒ）で溶媒を除去した。
【００７２】
続いて、活性白土による精製処理後の化合物１を改めてトルエン１０ｍｌに溶解し、溶液をケイ酸マグネシウム（ＭｇＳｉＯ３）からなるフロリジル（ｆｌｏｒｉｓｉｌ、登録商標）（和光純薬工業）２０ｇを充填したカラム（ｃｏｌｕｍｎ）に展開溶媒トルエン１５０ｍｌで通過させ、再び、エバポレーターで溶媒を除去した。溶媒除去後の白色固体を１５０℃にて１２時間乾燥し、精製後の化合物１を得た。精製後の化合物１のＰｄの残存量を誘導結合プラズマ質量分析計（ＩＣＰ−ＭＳ）によって測定した。
【００７３】
（比較例１）
実施例１において、未精製の化合物１のＰｄの残存量をＩＣＰ−ＭＳによって測定した。
【００７４】
（比較例２）
実施例１において、活性白土による精製処理後の化合物１のＰｄの残存量をＩＣＰ−ＭＳによって測定した。
【００７５】
（評価結果）
上記にてそれぞれ測定したＰｄの残存量を以下の表１に示す。
【００７６】
【表１】
2017109956.tif 000003
【００７７】
表１の結果を参照すると、本実施形態に係る化合物の精製方法を適用した実施例１では、精製後の化合物に含まれる不純物（すなわち、Ｐｄ）の濃度が、比較例１および２に対して、顕著に低下していることがわかる。また、実施例１では、精製後の化合物に含まれる不純物の濃度が０．０１ｐｐｍ以下となっていることがわかる。
【００７８】
一方、比較例１および２では、本実施形態に係る化合物の精製方法を適用していないため、化合物に含まれる不純物（すなわち、Ｐｄ）の濃度が高く、純度が低いことがわかる。
【００７９】
以上にて説明したように、本発明の一実施形態に係る化合物の精製方法によれば、化合物中に含まれる不純物の濃度を０．０１ｐｐｍ以下に低減することが可能である。また、本発明の一実施形態に係る精製方法によって生成された化合物を用いることにより、発光特性が向上した有機ＥＬ素子を作製することが可能である。
【００８０】
＜有機ＥＬ素子の作製＞
（実施例２）
次に、以下の工程によって、上記の実施例１にて精製した化合物１を含む有機ＥＬ素子を作製した。
【００８１】
ストライプ（ｓｔｒｉｐｅ）状のＩＴＯ（酸化インジウムスズ）を備えたガラス基板上に、ＰＥＤＯＴ／ＰＳＳ（ｐｏｌｙ（３，４−ｅｔｈｙｌｅｎｅ  ｄｉｏｘｙｔｈｉｏｐｈｅｎｅ）／ｐｏｌｙ（４−ｓｔｙｒｅｎｅ  ｓｕｌｆｏｎａｔｅ）（Ｓｉｇｍａ−Ａｌｄｒｉｃｈ製）を乾燥膜厚が３０ｎｍになるようにスピンコート法にて塗布し、正孔注入層を形成した。
【００８２】
次に、市販のＴＦＢ（ｐｏｌｙ（９，９−ｄｉｏｃｔｙｌ−ｆｌｕｏｒｅｎｅ−ｃｏ−Ｎ−（４−ｂｕｔｙｌｐｈｅｎｙｌ）−ｄｉｐｈｅｎｙｌａｍｉｎｅ））をキシレン（ｘｙｌｅｎｅ）に溶解し、正孔輸送層塗布液を調製した。正孔注入層上に、正孔輸送層塗布液を乾燥膜厚が１０ｎｍになるようにスピンコート法にて塗布し、正孔輸送層を形成した。
【００８３】
続いて、ホスト（ｈｏｓｔ）材料として実施例１にて精製した化合物１を含み、ドーパント（ｄｏｐａｎｔ）材料としてトリス（２−（３−ｐ−キシイル）フェニル）ピリジン  イリジウム（ＩＩＩ）（ｔｒｉｓ（２−（３−ｐ−ｘｙｌｙｌ）ｐｈｅｎｙｌ）ｐｙｒｉｄｉｎｅ  ｉｒｉｄｉｕｍ（ＩＩＩ））を含むトルエン（ｔｏｌｕｅｎｅ）溶液を調整した。また、正孔輸送層上に、調整したトルエン溶液を乾燥膜厚が５０ｎｍになるようにスピンコート法で塗布し、発光層を形成した。なお、ドーパント材料のドープ量は、発光層の総質量に対して１０質量％とした。
【００８４】
次に、発光層上に、真空蒸着装置にて、８−ヒドロキシキノリノラートリチウム（Ｌｉｑ）およびＫＬＥＴ−０３（ケミプロ化成製）を共蒸着し、膜厚３０ｎｍの電子輸送層を形成した。また、電子輸送層上に、フッ化リチウム（ＬｉＦ）を蒸着し、膜厚１ｎｍの電子注入層を形成した。さらに、電子注入層上に、アルミニウム（Ａｌ）を蒸着し、膜厚１００ｎｍの陰極を形成した。以上の方法により有機ＥＬ素子を作製した。
【００８５】
（比較例３）
ホスト材料を未精製の化合物１に変更したこと以外は、実施例２と同様にして、有機ＥＬ素子を作製した。
【００８６】
（有機ＥＬ素子の評価）
上記で作製した有機ＥＬ素子の電流効率および発光寿命を以下の方法にて評価した。
【００８７】
直流定電圧電源（ＫＥＹＥＮＣＥ製ソースメータ（ｓｏｕｒｃｅ  ｍｅｔｅｒ））を用いて、各有機ＥＬ素子に対して所定の電圧を加え、有機ＥＬ素子を発光させた。有機ＥＬ素子の発光を輝度測定装置（Ｔｏｐｃｏｍ製ＳＲ−３）にて測定しつつ、徐々に電流を増加させ、輝度が６０００ｃｄ／ｍ２になったところで電流を一定にし、放置した。
【００８８】
ここで、有機ＥＬ素子の面積から単位面積あたりの電流値（電流密度）を計算し、輝度(ｃｄ／ｍ２)を電流密度（Ａ／ｍ２）にて除算することで、「電流効率」（ｃｄ／Ａ）を算出した。また、輝度測定装置で測定した輝度の値が徐々に低下し、初期輝度の８０％になるまでの時間（ｈｒｓ）を「発光寿命」とした。
【００８９】
評価結果を表２に示す。なお、表２では、電流効率および発光寿命を比較例３における測定値を１００としたときの相対値として示す。
【００９０】
【表２】
2017109956.tif 000004
【００９１】
表２の結果を参照すると、本実施形態に係る化合物の精製方法にて精製した化合物１を用いた実施例２は、未精製の化合物１を用いた比較例３に対して、電流効率および発光寿命が向上していることがわかる。したがって、本実施形態に係る化合物の精製方法にて精製した有機化合物を用いることによって、有機ＥＬ素子の発光特性が向上することがわかる。
【００９２】
以上、本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。